Трехмерные тканые заготовки для омегаобразных элементов жесткости

1. Способ формирования трехмерного тканого элемента жесткости, включающий:
плоское плетение множества слоев из взаимно переплетающихся волокон основы и утка;
взаимное переплетение участков некоторых слоев с другими слоями с получением плоскотканого материала, имеющего верхний участок, первый участок перемычек и второй участок перемычек, первый участок основания и второй участок основания, а также участок внутренней оболочки; и
формирование плоскотканого материала с получением омегаобразного элемента жесткости, имеющего внутреннее пространство,
в котором по меньшей мере некоторые из волокон утка непрерывно проходят через места соединения участков перемычек с участками основания.
2. Способ по п. 1, в котором внутреннее пространство элемента жесткости является замкнутым.
3. Способ по п. 2, в котором взаимное переплетение участков некоторых слоев с другими слоями включает обеспечение наличия у верхнего участка двух верхних областей, сложенных друг с другом, и наличия у участка внутренней оболочки двух областей внутренней оболочки, сложенных друг с другом.
4. Способ по п. 3, включающий развертывание верхних областей таким образом, что две верхние области расположены по существу на одной линии, и развертывание двух областей внутренней оболочки таким образом, что области внутренней оболочки расположены по существу на одной линии.
5. Способ по п. 4, в котором верхний участок является более толстым, чем участки перемычек, а участки перемычек являются более толстыми, чем участки основания.
6. Способ по п. 4, включающий пропитку омегаобразного элемента жесткости материалом матрицы.
7. Способ по п. 2, в котором взаимное переплетение участков некоторых слоев с другими слоями включает обеспечение наличия у первого участка перемычек двух первых областей перемычек, сложенных друг с другом, и наличия у второго участка перемычек двух вторых областей перемычек, сложенных друг с другом.
8. Способ по п. 7, включающий развертывание первых областей перемычек первого участка перемычек таким образом, что первые области перемычек первого участка перемычек расположены по существу на одной линии; и
развертывание вторых областей перемычек второго участка перемычек таким образом, что вторые области перемычек второго участка перемычек расположены по существу на одной линии.
9. Способ по п. 8, в котором верхний участок является более толстым, чем участки перемычек, а участки перемычек являются более толстыми, чем участки основания.
10. Способ по п. 8, включающий пропитку омегаобразного элемента жесткости материалом матрицы.
11. Способ по п. 2, в котором взаимное переплетение участков некоторых слоев с другими слоями включает обеспечение наличия у верхнего участка первой верхней области и второй верхней области, при этом каждая из верхних областей имеет толщину, которая меньше желаемой толщины верхнего участка,
при этом первая верхняя область связана с первым участком перемычек, вторая верхняя область связана со второй областью перемычек, и первая и вторая верхние области отделены друг от друга.
12. Способ по п. 11, включающий формирование первого участка перемычек с первой верхней областью и формирование второго участка перемычек со второй верхней областью таким образом, что первая верхняя область лежит непосредственно на второй верхней области, с получением верхнего участка тканого элемента жесткости.
13. Способ по п. 12, в котором верхний участок является более толстым, чем участки перемычек, а участки перемычек являются более толстыми, чем участки основания.
14. Способ по п. 12, включающий пропитку омегаобразного элемента жесткости материалом матрицы.
15. Способ по п. 1, в котором внутреннее пространство элемента жесткости является открытым.
16. Способ по п. 15, в котором участок внутренней оболочки соткан в виде первой области внутренней оболочки и второй области внутренней оболочки, отделенных друг от друга первым участком перемычек, верхним участком и вторым участком перемычек.
17. Способ по п. 16, включающий формирование первой области внутренней оболочки и второй области внутренней оболочки таким образом, что они расположены по существу на одной линии и отделены друг от друга зазором.
18. Способ по п. 17, в котором верхний участок является более толстым, чем участки перемычек, а участки перемычек являются более толстыми, чем участки основания.
19. Способ по п. 18, включающий пропитку омегаобразного элемента жесткости материалом матрицы.
20. Способ по п. 15, в котором участок внутренней оболочки имеет первую область внутренней оболочки и примыкающую к ней вторую область внутренней оболочки.
21. Способ по п. 20, включающий:
формирование первой области внутренней оболочки и второй области внутренней оболочки таким образом, что они расположены по существу на одной линии; и
вырезание участка первой и второй областей внутренней оболочки с образованием зазора между первой областью внутренней оболочки и второй областью внутренней оболочки.
22. Способ по п. 21, в котором верхний участок является более толстым, чем участки перемычек, а участки перемычек являются более толстыми, чем участки основания.
23. Способ по п. 22, включающий пропитку омегаобразного элемента жесткости материалом матрицы.
24. Трехмерный тканый элемент жесткости, включающий:
множество слоев из взаимно переплетающихся волокон основы и утка;
в котором некоторые слои взаимно переплетены с другими слоями с образованием плоскотканого материала, имеющего верхний участок, первый участок перемычек и второй участок перемычек, первый участок основания и второй участок основания, а также участок внутренней оболочки; и
в котором по меньшей мере некоторые из волокон утка проходят непрерывно через места соединения участков перемычек с участками основания.
25. Элемент жесткости по п. 24, в котором внутреннее пространство элемента жесткости является замкнутым.
26. Элемент жесткости по п. 24, в котором внутреннее пространство элемента жесткости является открытым.